(57)【特許請求の範囲】
【請求項１】
ポリマー結合剤、充てん剤、１種以上のレオロジー改質剤、及びポリアクリレート系会合性増粘剤を含む接着剤組成物であって、
前記レオロジー改質剤が、前記組成物の重量の０．０１％〜５％の量のヒドロキシエチルセルロース系レオロジー改質剤からなり、
前記結合剤が、前記組成物の重量の１０重量％〜４０重量％の量のポリ酢酸ビニルとポリビニルアルコールの組合せであり、
前記充てん剤が、前記組成物の重量の０．５重量％〜１．５重量％の量のアタパルジャイト粘土と前記組成物の重量の５重量％〜１５重量％の量のカオリン粘土の組合せであり、
前記ポリアクリレート系会合性増粘剤が、前記組成物の重量の０．０１重量％〜５重量％の量であり、
前記組成物の粘度が、０．２Ｐａ・ｓ〜１．４Ｐａ・ｓ（１００〜７００ブラベンダーユニット）の範囲であり、
前記組成物の密度が、０．２４０ｋｇ／Ｌ〜１．８ｋｇ／Ｌ（２ポンド／ガロン〜１５ポンド／ガロン）の範囲であり、
前記組成物には前記粘度及び前記密度をもたらすように水が配合されている、
接着剤組成物。
【請求項２】
前記レオロジー改質剤が、ヒドロキシエチルセルロース（ＨＥＣ）、エチルヒドロキシエチルセルロース（ＥＨＥＣ）、メチルヒドロキシエチルセルロース（ＭＨＥＣ）、カルボキシメチルセルロース（ＣＭＣ）、ヒドロキシプロピルメチルセルロース（ＨＰＭＣ）、アルキルヒドロキシプロピルセルロースエーテル、ヒドロキシプロピルセルロース、ならびにそれらの任意の組合せからなる群より選択される、請求項１に記載の接着剤組成物。
【請求項３】
前記組成物が、３〜２０の親水性−親油性バランス（ＨＬＢ）を有する１種以上の界面活性剤をさらに含む、請求項１又は２に記載の接着剤組成物。
【請求項４】
前記組成物のｐＨが７．０〜１２．０の範囲になるよう調整されている、請求項１から３のいずれか１項に記載の接着剤組成物。
【請求項５】
前記組成物が、前記組成物の重量の０．０１％〜１％の量の界面活性剤と、前記組成物の重量の０．０１％〜１％の量の消泡剤と、をさらに含む、請求項１から４のいずれか１項に記載の接着剤組成物。
【請求項６】
前記組成物が、着色剤、起泡剤、消泡剤、緩衝材、沈降防止剤、湿潤剤、及び可塑剤のうちの１つ以上をさらに含む、請求項１から５のいずれか１項に記載の接着剤組成物。
【請求項７】
前記組成物の粘度が、０．２Ｐａ・ｓ〜０．４Ｐａ・ｓ（１００〜２００ブラベンダーユニット）の範囲であり、前記組成物の密度が、０．９０ｋｇ／Ｌ〜１．２ｋｇ／Ｌ（７．５ポンド／ガロン〜１０ポンド／ガロン）の範囲である、請求項１から６のいずれか１項に記載の接着剤組成物。
【請求項８】
１つ以上のフレーム部材を設置すること、
２枚の石膏ボードが１つ以上の側面で隣接し、隣接する前記２枚の石膏ボード間で目地継ぎ目が作成されるようにして、前記２枚の石膏ボードを張ること、
前記目地継ぎ目を、請求項１から７のいずれか１項に記載の接着剤組成物で被覆すること、及び
目地補強テープ及び補強トリムのうちの１つ以上を、前記接着剤組成物で被覆した前記目地継ぎ目を覆って付着させること、
を含む壁を組み立てる方法。
【請求項９】
前記接着剤組成物は前記フレーム部材にも塗布される、請求項８に記載の方法。
【請求項１０】
前記接着剤組成物は前記目地補強テープ及び前記補強トリムのうち１つ以上の裏側にも塗布され、その後、前記目地補強テープ及び前記補強トリムのうち１つ以上は前記目地継ぎ目を覆って配置され前記目地継ぎ目に接着される、請求項８又は９に記載の方法。
【請求項１１】
前記目地補強テープを覆って１層以上の目地材組成物の被覆を塗布することをさらに含む、請求項８から１０のいずれか１項に記載の方法。
【発明の詳細な説明】
【技術分野】
【０００１】
関連特許出願の相互参照
本出願は、２０１４年１２月２４日に出願した米国仮特許出願第６２／０９６，７５８号、及び２０１５年８月３１日に出願した米国特許出願第１４／８４０，２８８号に基づく優先権の利益を主張する。当該開示は、参照によりその全体が本明細書に援用される。
【０００２】
本発明は、建築材料及び建築物の建築方法に関するものである。本発明は、壁組立体及び天井組立体における隣接パネル間の目地を強化するのに好適な接着剤配合物を提供する。またその接着剤配合物を目地継ぎ目、目地補強テープ、目地補強トリム及びフレーム部材で使用する方法も提供する。
【背景技術】
【０００３】
建築物の建築においては、内壁及び外壁ならびに天井面の形成用パネルとして、様々な種類の外装材が使用されている。典型的には外装材は、当技術分野で公知のバルーンフレーム構造などにおけるフレーム部材に張られたボード（パネルとも呼ばれる）の形態である。外装材の例としては、紙、繊維状マット（例えばガラス繊維）などで上張りされた石膏ボードが挙げられる。これらのボード及びその他の種類のボードは通常、適切な寸法に切断され、次にねじや釘などでフレーム部材に固定されて、複数のボードから形成した壁区画を形成する。
【０００４】
同一平面に配置された並列する２枚のボードは、垂直な壁及び水平な天井においてボード間に目地継ぎ目を形成する。この継ぎ目を仕上げるため、目地補強テープをテープの下の１層の目地材と共に継ぎ目に埋め込み、テープを覆って目地材の被覆を複数塗布する。一部のボードは、例えば角を形成する場合などに、ある角度で合わさる。補強ビードを使用して角継ぎ目を隠すことができ、また角を保護することができる。補強ビードは、留め具を使用してボードに直接取り付けることができ、または１層の目地材をトリムの下に塗布して、補強ビードをボードに接着させる。次に、トリムを覆って塗布する複数層の目地材で、設置した補強材を隠す。ボードをフレーム部材に張るのに使用した留め具も、それらを覆って塗布する複数層の目地材で隠す必要がある。様々な目地材塗布物を乾燥した後、得られた壁面を研いて塗装を施し、所望の均一かつ美的に満足する外観を形成させることができる。
【０００５】
上記の仕上げレベルは様々であってもよい。例えば石膏ウォールボードに対しては、当技術分野において６レベルの石膏ボード仕上げが理解されており、Ｇｙｐｓｕｍ  Ａｓｓｏｃｉａｔｉｏｎ  ｄｏｃｕｍｅｎｔ  ＧＡ−２１４及び米国材料試験協会（「ＡＳＴＭ」）Ｃ８４０に明記されているように、レベル０（一切の処理なし）からレベル５（最上級の仕上げ）にわたる。仕上げのレベルは通常、継ぎ目、トリム及び留め具への目地材の塗布数に対応する。レベル３、４及び５は典型的に、建築物内の占有空間で使用される。単一家族の家屋では、レベル４が最も一般的に使用されるレベルである。レベル５はより低頻度で用いられ、通常、壁面全体にわたる目地材のスキム被覆塗布を必要とする。
【０００６】
上記の壁組立体を仕上げる従来のアプローチは、完全に満足のいくものとなっていない。壁組立体の仕上げに従来用いられている材料では、そのプロセスで多大な非効率性が生じ、また効果的に用いるためには高度な技術が必要とされる。例えば既存の目地材は、留め具に３層の別個の被覆を塗布する必要があり、また同一平面上のボード間の平らな継ぎ目と角の継ぎ目とに複数の被覆を塗布する必要がある。各被覆は別々に乾燥する必要があり、これにより、特に壁の仕上げを行う間は建築物内で他の建設職人は作業することが概してできないため、建築プロセスにおいて多大な非稼働時間がもたらされる。目地材の各層は乾燥に約１日を必要とする可能性があり、居住空間２４００平方フィート（約１００００平方フィートのボードに相当）の家屋の典型的な新築では、石膏ボードを設置し、平らな継ぎ目、留め具、及び角のトリムの仕上げを行うには、典型的には約１週間かかる。
【０００７】
米国特許出願公開第２０１４−００８３０３８−Ａ１号には、目地材と、目地材が１層のみで塗布され得る壁組立体と、が記載されている。この系では、目地材の被覆を複数塗布する必要性が排除されており、壁の設置に必要な時間が減少している。
【発明の概要】
【０００８】
本発明は、建築中の壁の組立てに有用な接着剤組成物を提供する。一部の実施形態においては、その接着剤組成物はポリマー結合剤、充てん剤及び増粘剤を含み、その結合剤はアクリル酸ポリマー、アクリル酸コポリマー、アルキド、ポリウレタン、ポリエステル、エポキシ、及びそれらの組合せから選択され、その組成物の粘度は１００〜２００ブラベンダーユニットの範囲であり、密度は約７．５ポンド／ガロン〜約１０ポンド／ガロンの範囲である。少なくとも一部の実施形態においては、その接着剤組成物は、ポリ酢酸ビニル（ＰＶＡｃ）、ポリビニルアルコール（ＰＶＯＨ）、及びポリ酢酸ビニルとポリビニルアルコールの組合せからなる群より選択される結合剤を用いて配合する。一部の実施形態においては、結合剤の量は、湿性組成物の固体に基づく重量の１０％〜４０％である。
【０００９】
少なくとも一部の実施形態においては、上記の接着剤組成物は、ゲル化粘土、剥離粘土、及びそれらの任意の組合せからなる群より選択される充てん剤を含む。
【００１０】
さらなる実施形態においては、上記の充てん剤は、カオリン粘土、アタパルジャイト粘土、及びそれらの任意の組合せからなる群より選択される。
【００１１】
一部の実施形態においては、上記の充てん剤は、５重量％〜１５重量％の量のカオリン粘土と、０．５重量％〜１．５重量％の量のアタパルジャイト粘土の組合せである。
【００１２】
上記のレオロジー改質剤は、疎水変性エトキシ化ウレタン（ＨＥＵＲ）、疎水変性アルカリ膨潤性エマルション（ＨＡＳＥ）、スチレン−無水マレイン酸ターポリマー（ＳＭＡＴ）、ヒドロキシエチルセルロース（ＨＥＣ）、エチルヒドロキシエチルセルロース（ＥＨＥＣ）、メチルヒドロキシエチルセルロース（ＭＨＥＣ）、カルボキシメチルセルロース（ＣＭＣ）、ヒドロキシプロピルメチルセルロース（ＨＰＭＣ）、アルキルヒドロキシプロピルセルロースエーテル、ヒドロキシプロピルメチルセルロース、キサンタンガム、アルギン酸塩、カラギナン、アラビアガム、カラヤガム、トラガカントガム、ガティガム、グアーガム、ローカストビーンガム、タマリンドガム、サイリウムシードガム、クインスシードガム、ラーチガム、ペクチン及びその誘導体、デキストラン、ヒドロキシプロピルセルロース、ならびにそれらの任意の組合せからなる群より選択することができる。
【００１３】
一部の接着剤組成物は、１種以上のヒドロキシエチルセルロース系レオロジー改質剤と、１種以上のポリアクリレート系会合性増粘剤と、を用いて調製する。
【００１４】
上記の接着剤組成物は、以下のもの：着色剤、起泡剤、消泡剤、緩衝材、沈降防止剤、湿潤剤、可塑剤及び分散剤、のうちの１つ以上をさらに含んでもよい。
【００１５】
実施形態のうちの１つは、結合剤が、１０重量％〜４０重量％の量のポリ酢酸ビニル／ポリビニルアルコールの組合せであり、充てん剤が、０．５重量％〜１．５重量％の量のアタパルジャイト粘土と５重量％〜１５重量％の量のカオリン粘土の組合せであり、レオロジー改質剤が０．０１重量％〜５重量％の量であり、組成物が、０．０１重量％〜５重量％の量の増粘剤と、０．０１％〜１％の量の界面活性剤と、０．０１％〜１％の量の消泡剤と、をさらに含む、接着剤組成物を提供する。
【００１６】
さらなる実施形態は、１つ以上のフレーム部材を設置するステップと；その後、２枚の石膏ボードが１つ以上の側面で隣接し、その隣接する２枚の石膏ボード間で目地継ぎ目が作成されるようにして、その２枚の石膏ボードを張ることと；上記の目地継ぎ目を上記の接着剤組成物で被覆することと；目地補強テープ及び補強トリムのうちの１つ以上を、上記の接着剤で被覆した上記の目地継ぎ目を覆って付着させることと、を含む壁を組み立てる方法を提供する。
【００１７】
この方法のさらなる実施形態においては、上記の接着剤組成物はフレーム部材にも塗布する。さらなる実施形態においては、その接着剤組成物は、目地補強テープ及び／または補強トリムの裏側に塗布することができ、その後、目地補強テープ及び／または補強トリムは目地継ぎ目を覆って配置して、目地継ぎ目に接着させる。
【図面の簡単な説明】
【００１８】
【図１】マックスウェルのばねとダッシュポットのモデルの模式図を示す。
【図２】せん断速度勾配（左）及びせん断速度ジャンプ（右）中の粘性率のグラフである。
【図３Ａ】図３Ａは、歪み掃引試験における貯蔵弾性率及び損失弾性率のプロットである。
【図３Ｂ】図３Ｂは、周波数掃引試験中の貯蔵弾性率及び損失弾性率のプロットである。
【図３Ｃ】図３Ｃは、周波数掃引試験中の貯蔵弾性率及び損失弾性率のプロットである。
【図３Ｄ】図３Ｄは、周波数掃引試験中の貯蔵弾性率及び損失弾性率のプロットである。
【図３Ｅ】図３Ｅは、周波数掃引試験中の貯蔵弾性率及び損失弾性率のプロットである。
【図４】せん断速度１００  １／ｓから０．１  １／ｓへの急激なジャンプに対する様々な接着剤の反応結果を図示している。０．１  １／ｓでの粘度のみを示している。
【図５】表３の線形粘弾性領域に対応する歪みの掃引試験中に得られた貯蔵弾性率及び損失弾性率の結果を図示している。
【図６】周波数掃引試験中に収集した、１０Ｈｚでの貯蔵弾性率及び損失弾性率の値を図示している（表３）。
【発明を実施するための形態】
【００１９】
本発明は、目地仕上げプロセスにおいて、目地補強テープ、トリム及び／またはその他の種類の材料を付けて設置して、目地継ぎ目を隠すことに有用な接着剤組成物を含む。この接着剤は、米国特許出願公開第２０１４−００８３０３８−Ａ１号において提供されている目地材及び壁組立体を含めた、非常に様々な目地材及び壁設置手順と適合するものである。
【００２０】
接着剤組成物は、せん断応力条件に応じて半固体及び液体両方の材料となる降伏応力流体としてレオロジー制御をもたらすよう設計した独特の物理特性と、設置プロセス中の独特な湿性粘着特性と、設置中、実質的に実行可能な範囲を実施するための長いオープンタイムと、を与えるよう配合するが、それにもかかわらずこの接着剤は設置後の速い乾燥特性を提供する。
【００２１】
上記の接着剤は、ブラシ、ローラー、スプレー、または自動テーピング道具もしくは手動ホッパー装置（一般に「バンジョー」もしくはホッパー被覆装置と呼ばれる）などの職人が使用するその他の機械器具もしくは道具などの任意の様々な方法を用いて、意図される面へ与えられた際に、効率的かつ効果的な設置を可能にする。
【００２２】
本発明の一部の好ましい実施形態によれば、目地補強テープ全体にわたって均等に分布させる接着剤を的確に分配するよう設計された、機械テーピング道具の器具を使用してもよい。壁に接着剤を与える他の方法及び道具も使用することができる。
【００２３】
上記の接着剤は、目地継ぎ目を覆いながら、隣接している石膏パネルに目地補強テープを機械的に接着または結合させるよう作用して、物理的な分離に耐える。その接着剤は、目地補強テープが目地継ぎ目全体にわたってより効率的に応力を均等分配することによって耐亀裂性の目地系を幾分もたらすことを補助するよう、さらに作用する。塗布した湿性接着剤は、水の蒸発により固体膜へと変換する。
【００２４】
実施形態としては、道具によって分配され得るいくつかの接着剤系配合物が挙げられる。本発明の好ましい実施形態においては、安定な低降伏応力流体がヒステリシス特性を与える。その接着剤は、急速な復元を有するせん断減粘性流体から半固体状態までのレオロジー挙動を与える、望ましい歪み掃引を示す。その接着剤の組成物は、低固体、高収縮の水系ラテックス分散体である。
【００２５】
上記の接着剤は、その他の特定の物理特性を与え、また３０分以上の有意に長いオープンタイム及び作業可能性をもたらして、典型的な建築現場条件下での実質的な設置を可能にしながらも、テーピング操作後にその接着剤が所定の位置で硬化する際には、設置後約１０分以下で乾燥するか、または硬化する。素早い乾燥／硬化特性をもたらす利益により、目地仕上げ手順の完成がより速くなる。
【００２６】
上記の接着剤は、水及び／または他の水系材料で再度湿らせた場合に、軟化または再乳化の抵抗性を有する。
【００２７】
上記の接着剤配合物は接着剤または結合糊として作用し、この組成物は、より高い湿度に曝される場所での利用にも好適である。
【００２８】
上記の接着剤はフレーム部材に塗布して、ボードを張るのに使用する留め具の数を最小限にすることができる。その接着剤を使用して、目地補強テープ及び補強トリムの付着を容易にすることもできる。一部の実施形態においては、その接着剤は目地補強テープの裏側に塗布し、その後その目地補強テープを、２枚の隣接ボードの目地継ぎ目を覆って配置し、その目地継ぎ目に接着させる。他の実施形態においては、その接着剤は補強トリムの裏側に塗布し、その後その補強トリムを、２枚の隣接ボードの目地継ぎ目を覆って配置し、接着剤でその目地継ぎ目に接着させる。
【００２９】
上記の接着剤は、任意の目地補強テープまたは補強トリムと共に使用することができる。目地補強テープまたは補強トリムには、非膨張性の合成紙化粧材を含む紙面と、裏当てと、を含むか、それらからなるか、またはそれらから本質的になるものが含まれる。例えばその化粧材は、耐亀裂性及び欠けに対してＡＳＴＭ  Ｃ１０４７−１０ａ（Ｓｔａｎｄａｒｄ  Ｓｐｅｃｉｆｉｃａｔｉｏｎ  ｆｏｒ  Ａｃｃｅｓｓｏｒｉｅｓ  ｆｏｒ  Ｇｙｐｓｕｍ  Ｗａｌｌｂｏａｒｄ  ａｎｄ  Ｇｙｐｓｕｍ  Ｖｅｎｅｅｒ  Ｂａｓｅ）において設けられた最小性能要件を超える優れた長期のコーナー角の目地補強を与えるよう設計された、頑丈な防錆性材料に積層することができ、その結果として、コーナー頂点は、通常の建築での移動及び／または転置、ならびに日常の消耗において、まっすぐなままである。一部の実施形態においては、裏当ては、亜鉛めっき鋼などの金属、及び／または例えば複合積層構造体、層状紙、熱可塑性物質、熱硬化性物質、炭素繊維、ポリエステル、ポリカーボネート、ポリオレフィン紡糸、天然または合成繊維、織物材料などを含めた、上述の望ましい特性を有するその他の裏当て材料を含む。
【００３０】
別の態様においては、本発明は、継ぎ目によって接合した２枚の隣接ボードの壁組立体を加工する方法を提供する。この方法は、上記の接着剤を用いて目地テープをウォールボードに結合させること、及びその目地テープを覆って、１層以上の目地材組成物の被覆を塗布することを含むか、それらからなるか、またはそれらから本質的になる。
【００３１】
上記の接着剤は、ポリマー結合剤、充てん剤及び増粘剤を含む。好適な結合剤は、アクリル酸ポリマー、アクリル酸コポリマー、アルキド、ポリウレタン、ポリエステル、エポキシ、及びそれらの組合せから選択される。
【００３２】
特に好ましい結合剤としては、ポリ酢酸ビニル（ＰＶＡｃ）、ポリビニルアルコール（ＰＶＯＨ）、及びポリ酢酸ビニルとポリビニルアルコールの組合せが挙げられる。
【００３３】
一部の実施形態においては、上記の結合剤は概して、固体膜を形成することと、目地材組成物を塗布する面に固体材料を結合することと、が可能な任意の好適な膜形成樹脂（またはそれらの組合せ）とすることができる。例えばその結合剤は、一部の実施形態においては、アクリル酸ポリマー及び／またはアクリル酸コポリマーとすることができる。その結合剤は、一部の実施形態においては、好適なラテックスエマルション媒体を含む水性エマルションの形態である。好適なラテックスエマルション媒体としては、例えばビニルアクリル樹脂及びスチレン化アクリル樹脂などのアクリル樹脂が挙げられるが、これらに限定されない。一部の実施形態においては、好適な結合剤材料としては、アクリルラテックス、ビニルアクリル樹脂、酢酸ビニル、ポリウレタン、及び／またはそれらの組合せが挙げられる。
【００３４】
上記の結合剤は、上記の接着剤組成物中に任意の好適な量で含ませることができる。例えばその結合剤は、湿性組成物の（固体に基づく）重量の約５重量％〜約１００重量％、例えば約１０重量％〜約５０重量％、約１０重量％〜約４０重量％、約２０重量％〜約５０重量％、約２０重量％〜約８０重量％、約３０重量％〜約７０重量％、約４０重量％〜約６０重量％などの量で含ませることができる。
【００３５】
好適な結合剤としては、Ｃｅｌａｎｅｓｅ，  Ｉｎｃ．から入手可能な以下の結合剤のうちの１種以上、またはそのような結合剤のうちの２種以上の組合せが挙げられる：ＲＥＳＹＮ  １０７（ポリ酢酸ビニル／デキストリン）、ＤＵＲ−Ｏ−ＳＥＴ  Ｅ−１３０（ポリ酢酸ビニル／ポリビニルアルコール）、ＲＥＳＹＮ  ＳＢ−３２１（ポリ酢酸ビニル／ＨＥＣ）、ＴｕｒＣＯＲ  ３０２５（ポリ酢酸ビニル／ポリビニルアルコール）。他の好適な結合剤としては、Ｓｅｋｉｓｕｉ，  Ｉｎｃ．から入手可能なＳＥＬＶＯＬ  ０９−３２５（ポリビニルアルコール）及びＳＥＬＶＯＬ  ２１−２０５（ポリビニルアルコール）が挙げられる。
【００３６】
上記の接着剤は、１種以上の充てん剤を含む。好適な充てん剤としては粘土充てん剤が挙げられる。好適な粘土充てん剤としては、ゲル化粘土、剥離粘土、及びそれらの任意の組合せが挙げられる。好適なゲル化粘土としてはアタパルジャイト粘土が挙げられる。好適な剥離粘土としてはカオリン粘土が挙げられる。一部の実施形態においては、ゲル化粘土のみを使用する。他の実施形態においては、剥離粘土のみを使用する。さらなる実施形態においては、１種以上のゲル化粘土と１種以上のアタパルジャイト粘土の組合せを使用する。
【００３７】
上記の接着剤配合物中の粘土の合計量は様々である。一部の実施形態においては、約４０重量％以下の粘土を含ませることができる。一部の実施形態においては、粘土は、例えば湿性組成物の重量に基づいて添加される約３５重量％以下、約３０重量％以下、約２５重量％以下、約２０重量％以下、約１５重量％以下、約１０重量％以下、約５重量％以下、または約１重量％以下の量で存在することができる。上記の端点の各々は、数値的に適切である場合、例えば１重量％、５重量％、１０重量％、１５重量％、２０重量％、２５重量％、３０重量％、または３５重量％からの範囲などの、下限を有することができる。
【００３８】
一部の実施形態においては、上記の粘土はカオリン粘土である。他の実施形態においては、粘土はアタパルジャイト粘土である。さらなる実施形態においては、粘土はカオリン粘土とアタパルジャイト粘土の組合せである。粘土の合計量は、１〜４０重量％、１〜３０重量％、または１〜２０重量％の範囲としてもよい。カオリン粘土の合計量は、５〜３０重量％、５〜２０重量％、または５〜１５重量％の範囲としてもよい。アタパルジャイト粘土の合計量は、１〜１０重量％、１〜５重量％、１〜２．５重量％、または０．５〜１．５重量％の範囲としてもよい。
【００３９】
上記の接着剤配合物は、レオロジー改質剤をさらに含む。好適なレオロジー改質剤としては、疎水変性エトキシ化ウレタン（ＨＥＵＲ）、疎水変性アルカリ膨潤性エマルション（ＨＡＳＥ）、及びスチレン−無水マレイン酸ターポリマー（ＳＭＡＴ）、ならびに／またはそれらの組合せを、それらに限定せずに含めた、セルロース系増粘剤及び会合性増粘剤が挙げられるが、これらに限定されない。セルロース系レオロジー改質剤の例としては、ヒドロキシエチルセルロース（ＨＥＣ）、エチルヒドロキシエチルセルロース（ＥＨＥＣ）、メチルヒドロキシエチルセルロース（ＭＨＥＣ）、カルボキシメチルセルロース（ＣＭＣ）、ヒドロキシプロピルメチルセルロース（ＨＰＭＣ）、及び／もしくは、アルキルヒドロキシプロピルセルロースエーテル、ヒドロキシプロピルメチルセルロースなどの約１０００から５００，０００ダルトンまでの間の分子量を有するその他のセルロースエーテルなどのセルロースエーテル、ならびにキサンタンガム、アルギン酸ナトリウム及び他のアルギン酸塩、カラギナン、アラビアガム（アラビン酸の混合塩）、カラヤガム（アセチル化多糖類）、トラガカントガム（酸性多糖類の複合混合物）、ガティガム（複合多糖のカルシウム及びマグネシウム塩）、グアーガム（直鎖ガラクトマンナン）及びその誘導体、ローカストビーンガム（分岐鎖ガラクトマンナン）、タマリンドガム、サイリウムシードガム、クインスシードガム、ラーチガム、ペクチン及びその誘導体、デキストラン、ならびにヒドロキシプロピルセルロース、またはそれらの任意の組合せが挙げられるがこれらに限定されない。
【００４０】
上記のレオロジー改質剤は任意の好適な量で含ませて、例えば所望の粘度を得ることができる。一部の実施形態においては、上記のレオロジー改質剤は、湿性組成物の重量の約０．０１％〜約１５％、例えば約０．０１％〜約１０％、約０．０１％〜約５％、約０．１％〜約５％、約０．１％〜約３％、約０．１％〜約２％、または約０．１％〜約１％の量で含ませる。上記の目地材は典型的に、約０．０１重量％〜約１０重量％、約０．１重量％〜約５．０重量％、及び／または約０．１０重量％〜約３．０重量％のセルロース系増粘剤を含む。ヒドロキシエチルセルロースレオロジー改質剤の例としては、ＮＡＴＲＯＳＯＬ（登録商標）（Ａｓｈｌａｎｄ，  Ｉｎｃ．）が挙げられる。
【００４１】
上記の接着剤組成物は、会合性増粘剤をさらに含んでもよい。好適なそのような会合性増粘剤としては、アクリル酸エチルとメタクリル酸の酸性アクリレートコポリマー（架橋）、ならびにアクリル酸エチル、メタクリル酸及び非イオン性ウレタン界面活性剤モノマーのアクリルターポリマー（架橋）が挙げられる。上記の接着剤組成物は、約０．０１重量％〜約１０重量％、約０．０１重量％〜約５重量％、約０．１重量％〜約５．０重量％、及び／または約０．１重量％〜約３重量％の会合性増粘剤を含むことができる。有用な会合性増粘剤としては、商品名ＣＡＲＢＯＰＯＬ（登録商標）（Ｌｕｂｒｉｚｏｌ，  Ｉｎｃ．）で販売されている疎水変性架橋ポリアクリレート粉末が挙げられる。
【００４２】
一部の実施形態においては、上記の接着剤組成物は、１種以上のヒドロキシエチルセルロース系レオロジー改質剤と、１種以上のポリアクリレート系会合性増粘剤と、を含む。一部の実施形態においては、その接着剤組成物は、０．０１〜２０重量％の量の１種以上のヒドロキシエチルセルロース系レオロジー改質剤と、０．０１〜２０重量％の量の１種以上のポリアクリレート系会合性増粘剤と、を含む。
【００４３】
上記の接着剤組成物は、１種以上の界面活性剤も含む。例えばいくつかの実施形態においては、その界面活性剤は、約３〜約２０、例えば約４〜約１５、または約５〜約１０の親水性−親油性バランス（ＨＬＢ）を有する界面活性剤とすることができる。その界面活性剤は、例えば湿性組成物の約０．００１重量％〜約１５重量％、例えば約０．００１重量％〜約１０重量％、約０．００１重量％〜約５重量％、または約０．０１重量％〜約０．５重量％などの、任意の好適な量で存在することができる。
【００４４】
上記の接着剤組成物は、１種以上の分散剤をさらに含んでもよい。好適な分散剤としては、商品名ＡＭＰ（登録商標）（Ａｎｇｕｓ，  Ｉｎｃ．）で販売されている多機能アミンなどのアミン系分散剤が挙げられる。
【００４５】
上記の接着剤組成物は、１種以上の湿潤剤をさらに含んでもよい。任意の好適な湿潤剤を含ませることができ、例えばソルビトール誘導体、エチレングリコール、ジエチレングリコール（ＤＥＧ）、トリエチレングリコール、プロピレングリコール、ジプロピレングリコール、及び／もしくはトリプロピレングリコールなどのグリコール類、グリセロール、またはそれらの任意の組合せなどをそれらに限定せずに含めた多価アルコールなどを含ませることができる。含ませる場合、湿潤剤は、湿性組成物の約０．００１重量％〜約１５重量％、例えば約０．００１重量％〜約１０重量％、約０．０１重量％〜約５重量％、または約０．００１重量％〜約３重量％の量で含ませることができる。
【００４６】
上記の接着剤組成物は、約７．０〜約１２の範囲のｐＨを有する。一部の実施形態においては、その接着剤組成物は、約８．０〜約１２の範囲のｐＨを有する。一部の実施形態においては、その接着剤組成物は、約９．０〜約１２の範囲のｐＨを有する。
【００４７】
必要に応じ、上記の接着剤組成物中で様々な塩基性材料を使用して、ｐＨを調整してもよい。そのような塩基性化合物としては、アンモニア、苛性ソーダ（水酸化ナトリウム）、トリエチルアミン（ＴＥＡ）、及び２‐アミノ‐２‐メチル‐１プロパノール（ＡＭＰ）が挙げられるが、これらに限定されない。様々な実施形態においては、上記の接着剤組成物は、約０．００１重量％〜約１０重量％、約０．０１重量％〜約０．５重量％、及び／または約０．０１重量％〜約０．５０重量％のアルカリ性／塩基性材料を含む。
【００４８】
一部の実施形態においては、上記の接着剤組成物は、任意の好適な量の、例えば湿性組成物の約０重量％〜約５重量％、例えば約０．０５重量％〜約２重量％、約０．１重量％〜約１．５重量％、約０．１重量％〜約１重量％、または約０．１重量％〜約４重量％などの量の殺生物剤をさらに含む。もし含む場合は、接着剤組成物の一部の実施形態においては、殺生物剤は殺細菌剤及び／または殺真菌剤を含む。有用な殺細菌剤の実例は、ＭＥＲＧＡＬ  １７４（登録商標）（ＴＲＯＹ  Ｃｈｅｍｉｃａｌ  Ｃｏｒｐｏｒａｔｉｏｎ）の商品名で販売されているものである。有用な防カビ剤の実例は、ＦＵＮＧＩＴＲＯＬ（登録商標）（Ｉｎｔｅｒｎａｔｉｏｎａｌ  Ｓｐｅｃｉａｌｔｙ  Ｐｒｏｄｕｃｔｓ，  Ｎｅｗ  Ｊｅｒｓｅｙ）の商品名で販売されているもの、またはその任意の組合せである。
【００４９】
上記の接着剤組成物は、以下のもの：着色剤、起泡剤、消泡剤、緩衝材、沈降防止剤、湿潤剤、可塑剤及び分散剤、のうちの１つ以上をさらに含んでもよい。
【００５０】
上記の接着剤組成物は、湿性時に約１００ブラベンダーユニット（ＢＵ）〜約７００ＢＵ、例えば約１００ＢＵ〜約６００ＢＵ、約１００ＢＵ〜約５００ＢＵ、約１００ＢＵ〜約４００ＢＵ、約１００ＢＵ〜約３００ＢＵ、約１００ＢＵ〜約２００ＢＵ、約１３０ＢＵ〜約７００ＢＵ、約１３０ＢＵ〜約６００ＢＵ、約１３０ＢＵ〜約５００ＢＵ、約１３０ＢＵ〜約４００ＢＵ、約１３０ＢＵ〜約３００ＢＵ、約１３０ＢＵ〜約２００ＢＵ、約１５０ＢＵ〜約７００ＢＵ、約１５０ＢＵ〜約６００ＢＵ、約１５０ＢＵ〜約５００ＢＵ、約１５０ＢＵ〜約４００ＢＵ、約１５０ＢＵ〜約３００ＢＵ、または約１５０ＢＵ〜約２００ＢＵの粘度を有するよう配合する。粘度は、ＡＳＴＭ  Ｃ４７４−０５のセクション５に準拠し、タイプＡピン、サイズ１／２パイントの試料カップ、２５０ｃｍ−ｇｍカートリッジブラベンダートルクヘッドを備えるＣＷ  Ｂｒａｂｅｎｄｅｒ粘度計を使用して、ＲＰＭ７５で測定する。
【００５１】
上記の接着剤組成物は、湿性時に約２ポンド／ガロン〜約２０ポンド／ガロン、例えば約２ポンド／ガロン〜約１７ポンド／ガロン、約２ポンド／ガロン〜約１５ポンド／ガロン、約２ポンド／ガロン〜約１０ポンド／ガロン、約２ポンド／ガロン〜約７．５ポンド／ガロン、約５ポンド／ガロン〜約２０ポンド／ガロン、約５ポンド／ガロン〜約１５ポンド／ガロン、約５ポンド／ガロン〜約１０ポンド／ガロン、または約７．５ポンド／ガロン〜約１０ポンド／ガロンの密度を有するよう配合する。
【００５２】
上記の接着剤組成物は、自動テーピング道具中を流動することができること、及び乾燥膜厚への寄与が最小限のみであることなど、多くの利点を提供する。再度湿らせた場合、または周期的に湿潤条件へ曝した際の膨潤または持ち上がりはない。再配置用の充分なオープンタイムがある。この接着剤組成物は道具で乾燥せず、水で洗浄しやすい。この接着剤組成物は目地材と適合性であり、通常の下塗り被覆／仕上げ被覆の乾燥時間及び艶／光沢に悪影響を及ぼさない。
【００５３】
一部の実施形態においては、上記の接着剤組成物は、少なくとも、以下に与える以下の成分を用いて配合する。
【００５４】
【表１】
0006705819.tif 000002
【００５５】
表１の接着剤組成物は、約７．５ポンド／ガロン〜約１０ポンド／ガロンの範囲の密度と、１００〜２００ブラベンダーユニットの範囲の粘度と、を得るよう、水と共に配合する。
【００５６】
さらなる成分を添加する。さらなる成分としては、着色剤、分散剤、湿潤剤及び殺生物剤が挙げられるが、これらに限定されない。上記の接着剤組成物のｐＨは７〜１０の範囲となるよう調節する。
【００５７】
以下の７種の接着剤配合物を、以下の表２に記載のように調製した。
【００５８】
【表２】
0006705819.tif 000003
【００５９】
７種の配合物（Ｃ１〜Ｃ７）の各々を、紙の接着試験で比較した。この試験では、各接着剤試料を１枚のウォールボードに塗布し、それを覆って目地紙テープを貼り、その後、そのテープを覆って目地材を塗布した。試料を放置して一晩乾燥させた。接着剤配合物の各々の接着強度は、接着させた目地紙テープをウォールボードから引きはがすことによって評価した。
【００６０】
配合物Ｃ１、Ｃ４及びＣ７が最良の性能であり、配合物３は試験に不合格であったことを意外にも発見した。
【００６１】
接着剤組成物のレオロジー特性評価は、例えばせん断速度勾配、せん断速度ジャンプ、歪み掃引及び周波数掃引などの様々な試験を行うことによって得ることができる。これらの試験を行って、本発明の目地仕上げ接着剤組成物のレオロジー特性を評価した。
【００６２】
図２〜６から理解することができるように、表１に従って配合した本発明の接着剤組成物（図２〜６においてＩＣと示している）は、せん断速度の急激な変化に対して比較的速い反応時間を有し、それと同時に、高い貯蔵弾性率と低い損失弾性率の独特の組合せを有する。
【００６３】
図２に示すように、せん断速度の勾配を制御した試験では、接着剤組成物ＩＣは、比較目的で試験に用いた他の２種の高粘性接着剤よりもずっと急速に完全な粘度を復元することが示されている。
【００６４】
図３Ａに示すように、歪み掃引試験では、接着剤組成物ＩＣが高い貯蔵弾性率と低い損失弾性率の両方の組合せを有することが示されている。
【００６５】
図３Ｂ〜３Ｅに示すように、周波数掃引試験では、接着剤組成物ＩＣが、高い弾性の流体と非常に低い弾性の流体の間の貯蔵弾性率を有し、低粘度グループの比較用組成物と同様の損失弾性率を与えることが示されている。
【実施例】
【００６６】
実施例１  接着剤組成物のレオロジー特性評価
接着剤材料のレオロジー特性評価は、４０ｍｍの平滑なペルチェプレートと１ｍｍの間隙とを有する平行プレート配置を用いて、ＴＡ  ＩｎｓｔｒｕｍｅｎｔｓのＧ２  Ａｒｅｓレオメーターにて行った。様々な試験を使用して材料を特性評価した。すなわち、せん断速度勾配試験、せん断速度ジャンプ試験、歪み掃引試験、及び周波数掃引試験を使用した。
【００６７】
せん断速度勾配試験では、約０．２  １／ｓから約４００  １／ｓへ勾配させ、次に約４００  １／ｓから約０．２  １／ｓへ勾配させた。各勾配の時間は１２０秒であった。
【００６８】
せん断速度ジャンプ試験では、一定のせん断速度１００  １／ｓで６０秒間保持し、次に０．１  １／ｓにジャンプさせて６０秒間保持した。
【００６９】
歪み掃引では、角速度１  １／ｓにて約４５０秒の時間にわたって歪みを０．５％から１０００％に変化させた。
【００７０】
周波数掃引では、歪み１％にて約５００秒の時間にわたって周波数を０．１  １／ｓから６００  １／ｓに変化させた。
【００７１】
せん断速度勾配では、材料で作用するせん断速度、
【００７２】
【数１】
0006705819.tif 000004
【００７３】
を数桁の大きさにわたって変化させる。せん断速度を変化させながら、得られるせん断応力σを測定する。本事例においては、材料は非ニュートン性であり、べき法則モデル、
【００７４】
【数２】
0006705819.tif 000005
【００７５】
を用いて当てはめる。式中、Ｋは粘稠性指数であり、ｎは挙動指数である。これは、ニュートン粘度を
【００７６】
【数３】
0006705819.tif 000006
【００７７】
と規定すると、ニュートン性モデル、
【００７８】
【数４】
0006705819.tif 000007
【００７９】
と類似である。
【００８０】
粘稠性指数は、粘稠性という語の典型的な用法で考えられ得るものであり、すなわち材料は、高い粘稠性（大きなＫ値）または低い粘稠性（小さなＫ値）を有することができる。挙動指数は、流体がどの程度せん断減粘性であるか、またはせん断増粘性であるかの尺度を与える。挙動指数が１未満であるならば流体はせん断減粘性であり、１よりも大きいならばせん断増粘性である。指数が１からさらに離れると、挙動の種類はより一般的となる。指数が１ならば、材料はニュートン性と見なされる。対数グラフで粘度に対してせん断速度をプロットすると、粘稠性指数は曲線の高さであり、挙動指数は曲線の傾きである。
【００８１】
ある程度の構造を有することが知られる流体は多くの場合、せん断速度ジャンプ試験に付される。せん断速度ジャンプ試験は、せん断速度を比較的大きな量で変化させ、流体の反応に注目することによって行う。せん断速度勾配及びせん断速度ジャンプは、勾配ではせん断速度が徐々に変化するのに対し、ジャンプではせん断速度が数桁の大きさで瞬時に変化するという点で異なる。この試験は、任意のヒステリシスまたはチキソトロピー挙動を特定するのに有用である。ヒステリシスは、目下の粘度測定が流体のせん断速度履歴によって影響される場合に生じる。チキソトロピーは、一定のせん断速度にて粘度が時間変化する場合に生じる。
【００８２】
粘弾性流体に関し、マックスウェルモデルでは、図１に示すようにばねとダッシュポットを直列で用いて粘弾性流体を説明する。粘弾性流体は、貯蔵弾性率Ｇ’と表される応力に対して弾性反応を有し、損失弾性率Ｇ”と表される応力に対して粘性応答を有する。ばねとダッシュポットのモデルを用いると、ばねの強さまたは流体の粘度は、応力がかけられた際に系がどのように反応するかを決定することができる。例えばバネが弱く流体の粘度が高いならば、力がかけられた際にばねは容易に伸び、支配的な抵抗力は、高粘性流体中を動くダッシュポットから生じる。一方、流体が低粘度を有し、ばねが非常に頑強であるならば、力がかけられた際に支配的な抵抗力はばねから生じる。貯蔵弾性率及び損失弾性率、または弾性成分及び粘性成分は、振動レオメトリーを用いて測定する。
【００８３】
歪み掃引では、軸の角速度を一定に保ちながら、流体での歪みの量を数桁の大きさにわたって変化させる。マックスウェルモデルを用いると、歪み掃引は、異なる長さで、しかし一定の速度でばねを振動させることに類似である。振動歪み掃引を行う目的は、線形粘弾性（ＬＶＥ）領域を特定することである。この領域内では、弾性成分及び粘性成分は印加応力に反応する。特定の歪みに達したら、貯蔵弾性率、または弾性成分の大きさが減少し始める。再度上記の例に関連して、線形粘弾性領域外の歪みの量は、ばねを完全に伸ばし、その結果、もはやどんな弾性反応もないことと同様である。
【００８４】
周波数掃引では、歪み量を一定に保ちながら、流体での角速度量、またはせん断速度量を変化させる。適切な歪み量は、線形粘弾性領域に対応する。周波数掃引から得ることができる情報にはいくつかあるが、本実施では、貯蔵弾性率及び損失弾性率の大きさのみに焦点を当てる。
【００８５】
レオロジー比較試験は、表１に従って配合した本発明の接着剤組成物（ＩＣ）にて、ＣＦ１（酢酸ビニルホモポリマーエマルション）、ＣＦ２（ポリ酢酸ビニル接着剤）、ＣＦ３（あらかじめ混合したポリ酢酸ビニルと粘土の接着剤）、ＣＦ４（ラテックス種目地材）及びＣＦ５（ポリウレタン接着剤）などの他のいくつかの接着剤及び糊と比較して行った。
【００８６】
接着剤は、上記のせん断速度勾配試験、せん断速度ジャンプ試験、歪み掃引試験及び周波数掃引試験で分析して比較した。
【００８７】
図２では、せん断速度勾配（左）及びせん断速度ジャンプ（右）中に測定した、ＩＣと比較したＣＦ１〜ＣＦ５の粘度値を報告している。
【００８８】
図３Ａでは、歪み掃引試験中に得られた貯蔵弾性率及び損失弾性率に関するデータを報告している。図３Ｂ〜３Ｅでは、周波数掃引試験中に得られた貯蔵弾性率及び損失弾性率に関するデータを報告している。
【００８９】
次に、ＣＦ１〜ＣＦ５と比較したＩＣのレオロジー特性を計算した。第１の勾配にべき法則式をフィッティングすることによって挙動指数及び粘稠性指数を見積もった。ヒステリシス面積は、下り勾配と上り勾配の間の面積を取ることによって計算した。その他の全ての値は、図３Ａ〜３Ｅのグラフから近似した。これらの特性を以下の表３にて報告する。
【００９０】
【表３】
0006705819.tif 000008
【００９１】
せん断速度１００  １／ｓから０．１  １／ｓへの急激なジャンプに対するＩＣの反応もＣＦ１〜ＣＦ５と比較して検討した。このデータを図４において報告しており、図４では、０．１−１／ｓの範囲での粘度のみを示している。
【００９２】
図５では、線形粘弾性領域に対応する歪み掃引試験中に収集した貯蔵弾性率及び損失弾性率の値を報告しており（表１）、図６では、周波数掃引試験中に収集した１０Ｈｚでの貯蔵弾性率及び損失弾性率の値を報告している（表１）。
【００９３】
せん断速度勾配試験では、ＩＣは、ＣＦ４及びＣＦ５に匹敵するせん断減粘性挙動を有することが示されており、これは、３種全てが大きなせん断減粘性挙動を有し、また１００のオーダーの粘稠性指数を有するからである。
【００９４】
しかしながらせん断速度ジャンプ試験では、せん断速度の急激な変化の１５秒以内で不変の粘度を維持していることにより、ＩＣと、ＣＦ４及びＣＨ５との差が明らかとなっている。図４では、ＣＦ４及びＶＦ５が両方とも、せん断での急速な変化に対する反応を示しているが、その後６０秒間以上の粘度の連続的な増加も有する。これは、ＩＣが他の２種の高粘性接着剤よりもずっと急速に完全な粘度を復元していることを意味している。
【００９５】
歪み掃引試験では、弾性（貯蔵弾性率）及び粘性散逸（損失弾性率）によって応力が解放されるのに応じて材料を特性評価する。ＣＦ１、ＣＦ２及びＣＦ３（第１のグループ）は全て、ＣＦ４及びＣＦ５（第２のグループ）と比較して、貯蔵弾性率及び損失弾性率の両方で低い値を有する。
【００９６】
しかしながら、ＩＣは第２のグループと同様の高い貯蔵弾性率を有するが、第１のグループの同様の低い損失弾性率を有する。
【００９７】
この高い貯蔵弾性率と低い損失弾性率の組合せにより、ＩＣ配合物は、試験した他の接着剤と比較して独特かつ異なるものとなる。
【００９８】
周波数掃引試験では、ＩＣが、高い弾性の流体と非常に低い弾性の流体の間の貯蔵弾性率を有するが、低粘度グループと同様の損失弾性率を有することが示されている。
【００９９】
これは、ＩＣがせん断速度での急激な変化に対して比較的速い反応時間を有し、それと同時に、高い貯蔵弾性率と低い損失弾性率の独特の組合せを有するという結論を支持している。
［付記］
［付記１］
ポリマー結合剤、充てん剤及びレオロジー改質剤を含む接着剤組成物であって、前記レオロジー改質剤が、湿性の前記組成物の重量の約０．０１％〜約１５％の量であり；
前記結合剤が、アクリル酸ポリマー、アクリル酸コポリマー、アルキド、ポリウレタン、ポリエステル、エポキシ、及びそれらの組合せから選択され、前記結合剤の量は、前記湿性の組成物の固体に基づく重量の１０％〜４０％であり；
前記充てん剤は、ゲル化粘土、剥離粘土、及びそれらの任意の組合せからなる群より選択され、前記充てん剤の量は１重量％〜４０重量％であり；ならびに
前記組成物の粘度は、１００〜２００ブラベンダーユニットの範囲であり、密度は約７．５ポンド／ガロン〜約１０ポンド／ガロンの範囲である、接着剤組成物。
［付記２］
前記結合剤が、ポリ酢酸ビニル（ＰＶＡｃ）、ポリビニルアルコール（ＰＶＯＨ）、及びポリ酢酸ビニルとポリビニルアルコールの組合せからなる群より選択される、付記１記載の接着剤組成物。
［付記３］
前記充てん剤が、カオリン粘土、アタパルジャイト粘土、及びそれらの任意の組合せからなる群より選択される、付記１記載の接着剤組成物。
［付記４］
前記充てん剤が、５重量％〜１５重量％の量のカオリン粘土と、０．５重量％〜１．５重量％の量のアタパルジャイト粘土の組合せである、付記１記載の接着剤組成物。
［付記５］
前記レオロジー改質剤が、疎水変性エトキシ化ウレタン（ＨＥＵＲ）、疎水変性アルカリ膨潤性エマルション（ＨＡＳＥ）、スチレン−無水マレイン酸ターポリマー（ＳＭＡＴ）、ヒドロキシエチルセルロース（ＨＥＣ）、エチルヒドロキシエチルセルロース（ＥＨＥＣ）、メチルヒドロキシエチルセルロース（ＭＨＥＣ）、カルボキシメチルセルロース（ＣＭＣ）、ヒドロキシプロピルメチルセルロース（ＨＰＭＣ）、アルキルヒドロキシプロピルセルロースエーテル、ヒドロキシプロピルメチルセルロース、キサンタンガム、アルギン酸塩、カラギナン、アラビアガム、カラヤガム、トラガカントガム、ガティガム、グアーガム、ローカストビーンガム、タマリンドガム、サイリウムシードガム、クインスシードガム、ラーチガム、ペクチン及びその誘導体、デキストラン、ヒドロキシプロピルセルロース、ならびにそれらの任意の組合せからなる群より選択される、付記１記載の接着剤組成物。
［付記６］
前記組成物が、１種以上のヒドロキシエチルセルロース系レオロジー改質剤と、１種以上のポリアクリレート系会合性増粘剤と、を含む、付記１記載の接着剤組成物。
［付記７］
前記組成物が、約３〜約２０の親水性−親油性バランス（ＨＬＢ）を有する１種以上の界面活性剤をさらに含む、付記１記載の接着剤組成物。
［付記８］
前記組成物のｐＨが７．０〜１２．０の範囲になるよう調整されている、付記１記載の接着剤組成物。
［付記９］
前記結合剤が、１０重量％〜４０重量％の量のポリ酢酸ビニル／ポリビニルアルコールの組合せであり、前記充てん剤が、０．５重量％〜１．５重量％の量のアタパルジャイト粘土と５重量％〜１５重量％の量のカオリン粘土の組合せであり、前記レオロジー改質剤が０．０１重量％〜５重量％の量であり、前記組成物が、０．０１重量％〜５重量％の量のポリアクリレート系会合性増粘剤と、０．０１％〜１％の量の界面活性剤と、０．０１％〜１％の量の消泡剤と、をさらに含む、付記１記載の接着剤組成物。
［付記１０］
１つ以上のフレーム部材を設置すること；
２枚の石膏ボードが１つ以上の側面で隣接し、隣接する前記２枚の石膏ボード間で目地継ぎ目が作成されるようにして、前記２枚の石膏ボードを張ること；
前記目地継ぎ目を、付記１記載の接着剤組成物で被覆すること；及び
目地補強テープ及び補強トリムのうちの１つ以上を、前記接着剤で被覆した前記目地継ぎ目を覆って付着させること、
を含む壁を組み立てる方法。
【図１】
0006705819.tif 000009
【図２】
0006705819.tif 000010
【図３Ａ】
0006705819.tif 000011
【図３Ｂ】
0006705819.tif 000012
【図３Ｃ】
0006705819.tif 000013
【図３Ｄ】
0006705819.tif 000014
【図３Ｅ】
0006705819.tif 000015
【図４】
0006705819.tif 000016
【図５】
0006705819.tif 000017
【図６】
0006705819.tif 000018